СПОСОБ РЕГЕНЕРАЦИИ КАТАЛИЗАТОРОВ, ИСПОЛЬЗУЕМЫХ ДЛЯ ПОЛУЧЕНИЯ ПОЛИСУЛЬФИДНЫХ ВАРОЧНЫХ РАСТВОРОВ

1. Способ регенерации катализатора на основе активированного угля, используемого при производстве полисульфидного раствора путем окисления белого щелока, который содержит значительные количества железа, в присутствии указанного катализатора, при этом согласно данному способу катализатор промывают промывочным раствором, чтобы удалить осадок, накопившийся в катализаторе, отличающийся тем, что используемый промывочный раствор представляет собой промывочный раствор, содержащий сульфид натрия.
2. Способ по п. 1, отличающийся тем, что белый щелок, используемый при получении полисульфидного раствора и предназначенный для окисления, содержит по меньшей мере 1 мг/л, в особенности, по меньшей мере 2 мг/л, в частности, по меньшей мере 4 мг/л железа.
3. Способ по п. 1 или 2, отличающийся тем, что элементарную серу, осаждающуюся на катализаторе на основе активированного угля, растворяют при использовании промывочного раствора, содержащего сульфид натрия.
4. Способ по любому из предшествующих пунктов, отличающийся тем, что используемый промывочный раствор представляет собой белый щелок или зеленый щелок, или их смесь.
5. Способ по любому из предшествующих пунктов, отличающийся тем, что промывочный раствор содержит сульфид натрия наряду с гидроксидом натрия или карбонатом натрия, или их смесью, а количество активной щелочи в нем составляет 10-200 г/л, в частности, приблизительно 100-120 г/л, а его сульфидность составляет приблизительно 10-50%, в частности, приблизительно 30-35%.
6. Способ по любому из предшествующих пунктов, отличающийся тем, что промывочный раствор, содержащий сульфид натрия, представляет собой белый щелок, используемый при получении полисульфидного раствора, при этом белый щелок, в случае необходимости, разбавляют водой.
7. Способ по любому из предшествующих пунктов, отличающийся тем, что катализатор на основе активированного угля регенерируют, подвергая его многостадийному промыванию, которое включает в себя, по меньшей мере, одну стадию промывания сульфидом натрия и, по меньшей мере, одну стадию промывания, осуществляемую с использованием кислотного промывочного раствора.
8. Способ по п. 7, отличающийся тем, что, по меньшей мере, одна стадия промывания сульфидом натрия сопровождается, по меньшей мере, одной стадией промывания, осуществляемой с использованием кислотного промывочного раствора, или, соответственно, по меньшей мере, за одной стадией промывания, осуществленной с использованием кислотного промывочного раствора, следует, по меньшей мере, одна стадия промывания сульфидом натрия.
9. Способ по любому из пп. 7-8, отличающийся тем, что перед стадией промывания, осуществляемой с использованием кислотного промывочного раствора, катализатор на основе активированного угля промывают, чтобы удалить остатки сернистых соединений, в частности, катализатор на основе активированного угля промывают до тех пор, пока значение рН эффлюента промывочной воды не станет, по меньшей мере, практически нейтральным.
10. Способ по любому из пп. 7-9, отличающийся тем, что на стадии промывания кислотой удаляют осажденный металл, находящийся в катализаторе, такой как осажденное железо, осажденный марганец, осажденный кальций или осажденный магний, или их смесь.
11. Способ по любому из пп. 7-10, отличающийся тем, что используемый кислотный промывочный раствор представляет собой органическую или неорганическую кислоту, такую как муравьиная кислота или аналогичная алкановая кислота, или хлористоводородная кислота или аналогичная минеральная кислота, или их смесь.
12. Способ по любому из пп. 7-11, отличающийся тем, что используемый кислотный промывочный раствор представляет собой неорганическую кислоту, такую как хлористоводородная кислота или аналогичная минеральная кислота, количества которой достаточно для удаления осажденного железа, содержащегося в катализаторе.
13. Способ по любому из пп. 7-12, отличающийся тем, что используемый кислотный промывочный раствор представляет собой водный раствор органической или неорганической кислоты, при этом концентрация кислоты в данном растворе составляет 1-15 мас. %, в частности, приблизительно 4-6 мас. %.
14. Способ по любому из пп. 7-13, отличающийся тем, что катализатор на основе активированного угля регенерируют, подвергая его многостадийному промыванию, которое включает в себя, по меньшей мере, одну стадию промывания, на которой используемый промывочный раствор содержит сульфид натрия, и данную стадию осуществляют в первый момент времени, и одну стадию промывания, на которой используют кислотный промывочный раствор, и которую осуществляют во второй момент времени, либо до первого момента времени, либо после него.
15. Способ по п. 14, отличающийся тем, что
последовательно осуществляют несколько стадий промывания сульфидом натрия, после чего осуществляют, по меньшей мере, одну стадию промывания с использованием кислотного промывочного раствора,
последовательно осуществляют несколько стадий промывания с использованием кислотного промывочного раствора, после чего осуществляют, по меньшей мере, одну стадию промывания сульфидом натрия,
в последовательности промывания, по меньшей мере, одну стадию промывания сульфидом натрия и, по меньшей мере, одну стадию промывания, которую проводят с использованием кислотного промывочного раствора, осуществляют поочередно, после чего подобную последовательность промывания повторяют от 0 до 5 раз.
16. Способ по п. 14 или 15, отличающийся тем, что второй момент времени следует сразу за первым моментом времени, в частности, промежуток времени между первым и вторым моментом времени составляет 0,1-24 часов, в особенности, 0,5-18 часов.
17. Способ по п. 14 или 15, отличающийся тем, что промежуток времени между первым и вторым моментом времени составляет более 1 дня, в частности, от 7 дней до 720 дней, наиболее подходящим образом, от 14 дней до 180 дней.
18. Способ по любому из пп. 7-17, отличающийся тем, что катализатор на основе активированного угля регенерируют, подвергая его многостадийному промыванию, которое включает в себя несколько стадий промывания, на которых используемый промывочный раствор содержит сульфид натрия, а стадия промывания, на которой используется кислотный промывочный раствор, проводят не раньше чем после последней стадии промывания, на которой используют сульфид натрия.
19. Способ по любому из предшествующих пунктов, отличающийся тем, что белый щелок, предназначенный для окисления, получают из химического цикла завода по производству целлюлозы сульфатным или полисульфидным способом, при этом в данном цикле для дожигания известкового шлама используют неископаемое топливо, в частности, для дожигания известкового шлама используют древесное топливо, такое как кора или древесные стружки, или похожее древесное топливо.
20. Способ по любому из предшествующих пунктов, отличающийся тем, что катализатор обрабатывают промывочным раствором, содержащим сульфид натрия, до тех пор, пока падение давления над ним не снизится, по меньшей мере, на 10%, наиболее подходящим образом, по меньшей мере, на 15%, в частности, на 20%.